(57)【要約】【課題】粉砕性、定着性、耐ホットオフセット性、保存性等のトナーとしての優れた基本性性能に加えて、古紙再生において優れた脱墨性、白色度を示す新規なトナー用バインダー樹脂組成物ならびにトナーを提供する。【解決手段】１）アスパラギン酸および／またはグルタミン酸の構造単位とヒドロキシカルボン酸の構造単位とを有する、重量平均分子量１０００〜１０００００の共重合体３〜３０質量％と、ポリエステル系樹脂７０〜９７質量％とを含有してなるトナー用バインダー樹脂。　２）アスパラギン酸および／またはグルタミン酸の構造単位とヒドロキシカルボン酸の構造単位とを有する共重合体３〜３０質量％とポリエステル樹脂７０〜９７質量％との混合物をポリイソシアネートで鎖伸長したウレタン変性樹脂を含有してなるトナー用バインダー樹脂。　３）少なくとも前記１）、２）のバインダー樹脂を含有してなるトナー。【選択図】　　なし【特許請求の範囲】
【請求項１】
アスパラギン酸および／またはグルタミン酸の構造単位とヒドロキシカルボン酸の構造単位とを有する、重量平均分子量１０００〜１０００００の共重合体３〜３０質量％とポリエステル系樹脂７０〜９７質量％とを含有することを特徴とするトナー用バインダー樹脂組成物。
【請求項２】
アスパラギン酸および／またはグルタミン酸の構造単位とヒドロキシカルボン酸の構造単位とを有する、重量平均分子量１０００〜１０００００の共重合体３〜３０質量％とポリエステル系樹脂７０〜９７質量％との混合物を、ポリイソシアネートで鎖伸長したウレタン変性樹脂を含有することを特徴とするトナー用バインダー樹脂組成物。
【請求項３】
前記共重合体を構成するアスパラギン酸および／またはグルタミン酸の構造単位の含有率が１〜３３モル％、ヒドロキシカルボン酸の構造単位の含有率が６７〜９９モル％であり、かつ前記共重合体のガラス転移温度（Ｔｇ）が３５〜７０℃であることを特徴とする請求項１〜２のいづれかに記載のトナー用バインダー樹脂組成物。
【請求項４】
少なくとも、請求項１〜３のいづれかに記載のトナー用バインダー樹脂組成物を含有してなる静電荷現像電子写真用トナー。
【発明の詳細な説明】
【０００１】
【産業上の利用分野】本発明はトナー用バインダー樹脂組成物ならびに静電荷現像電子写真用トナー（以下、単にトナーと略称）関する。更に詳しくは、定着性、耐オフセット性、保存性などの基本性能が優れているうえ、脱墨性（古紙からのトナーの剥離・分離のし易さ）に優れたトナー用バインダー樹脂組成物ならびに少なくとも当該樹脂組成物を含有してなるトナーに関するものである。
【０００２】
【従来の技術】電子写真法は、光導電性物質を利用して各種の手段により感光体上に電気的潜像を形成させ、次いでこの潜像をトナーを用いて現像し、必要に応じて紙等の画像支持体上に転写した後、加熱ロール等により定着して画像を得るものである。
【０００３】
ここで使用されるトナーの主成分であるトナー用バインダー樹脂としては種々の樹脂が検討されてきたが、現在主流となっている熱ロール定着法では、性能面で優れているスチレン系樹脂、ポリエステル系樹脂、エポキシ樹脂等が使用されている。
【０００４】
一方、近年、複写機や光プリンターに使用される普通紙の使用量が飛躍的に増大した結果、廃棄、焼却される紙の量が増大し、環境汚染の防止や資源保護の観点から重大な問題を招いている。これらの普通紙を再生し、再利用することが、重要な課題となっている。特にオフィスの情報関連機器から出てくる、いわゆるオフィス古紙は、上質パルプが多く含有されており、再生資源としての利用価値が極めて高い。よって複写機や光プリンターに使用されるトナーが、紙の脱墨、再生工程において効率良く加水分解し、紙繊維から容易に剥離・分離されることが望ましい。しかるに、従来使用されているスチレン系、ポリエステル系、エポキシ系等のトナー用バインダー樹脂は、加水分解性（通常、アルカリ触媒の存在下で加水分解を実施）が無いか、ないしは加水分解性が低く、紙繊維からの剥離・分離が困難であるという問題を有している。
【０００５】
一方、ポリα−ヒドロキシカルボン酸等の易加水分解性ポリエステルを用いたトナー用バインダー樹脂やトナーは、脱墨性が良好であることがＷＯ　９２／０１２４５等において知られている。また、特開平７−１２０９７５号公報では、特定のポリ乳酸系樹脂を含有する電子写真トナーが脱墨性に優れていることを提案している。しかしながら、従来公知の易加水分解性ポリエステルは、加水分解速度が充分ではなく、加水分解に要する時間が、脱墨工程で許容される所要時間よりも長時間要するため、脱墨工程において紙繊維からトナーを完全に剥離・分離することが困難であり、脱墨性が充分ではない。
また、トナーとしての性能面では、従来公知の高分子量の易分解性ポリエステルからなるトナー用バインダー樹脂、またはこれを含有するトナー用バインダー樹脂は、融点近傍での粘度の変化が著しい。このため、トナーが紙に融着するのに必要な最低限の温度、即ち最低定着温度が高くならざるを得ず、定着性が悪化する。一方、熱ローラー表面ではトナーが高温になるため、トナーの粘度が著しく低下して熱ローラー表面を汚染する、いわゆるホットオフセット現象が発生する。逆に、低分子量の易分解性ポリエステルを含有するトナー用バインダー樹脂は、ガラス転移温度（Ｔｇ）が低くなり、トナーの保存性（保存時にブロッキング等の問題を起こさないことが必要）が著しく悪化し、かつ、粘度が極めて低いため、耐オフセット性が悪化するという問題がある。
【０００６】
以上詳述した通り、現時点においては、トナーとしての優れた基本性能を有し、かつ、脱墨性も優れているトナー用バインダー樹脂やトナーは知られていないのが実情である。
【０００７】
【発明が解決しようとする課題】
本発明の目的は、定着性、耐オフセット性、保存性等のトナーとしての基本性能が優れているうえ、古紙再生工程において必要とされる脱墨性にも優れ、白色度の高い再生紙を得ることが可能な新規のトナー用バインダー樹脂、ならびに当該バインダー樹脂を含有してなる新規のトナーを提供することにある。
【０００８】
【課題を解決するための手段】
本発明者等は、このような要望を満足させるために、十分な基本性能と優れた脱墨性を有するトナー用バインダー樹脂ならびにトナーを開発すべく鋭意検討した結果、本発明を完成するに至った。
【０００９】
即ち、本発明の第１の態様は、アスパラギン酸および／またはグルタミン酸の構造単位とヒドロキシカルボン酸の構造単位とを有する、重量平均分子量１０００〜１０００００の共重合体３〜３０質量％とポリエステル系樹脂７０〜９７質量％とを含有することを特徴とするトナー用バンダー樹脂組成物である。
本発明の第２の態様は、アスパラギン酸および／またはグルタミン酸の構造単位とヒドロキシカルボン酸の構造単位とを有する、重量平均分子量１０００〜１０００００の共重合体３〜３０質量％とポリエステル系樹脂７０〜９７質量％の混合物を、ポリイソシアネートで鎖伸長したウレタン変性樹脂を含有することを特徴とするトナー用バインダー樹脂組成物である。
本発明の第３の態様は、前記共重合体を構成するアスパラギン酸および／またはグルタミン酸の構造単位の含有率が１〜３３モル％で、ヒドロキシカルボン酸の構造単位の含有率が６７〜９９モル％であり、かつ前記共重合体のガラス転移温度（Ｔｇ）が３５〜７０℃であることを特徴とするトナー用バインダー樹脂組成である。
本発明の第４の態様は、少なくとも、前記した実施態様１〜３のトナー用バインダー樹脂組成物を含有してなる静電荷現像電子写真用トナーである。
【００１０】
本発明のアスパラギン酸および／またはグルタミン酸の構造単位とヒドロキシカルボン酸の構造単位とを有する共重合体は、アスパラギン酸および／またはグルタミン酸と、ヒドロキシカルボン酸ないし環状エステル（ラクトン）類との共重合反応によって得られる。
【００１１】
酸性アミノ酸の一種であるアスパラギン酸は、脱水縮合してコハク酸イミド単位を持つ重合体を生成するが、アスパラギン酸の構造単位とは、このようなコハク酸イミドの構造単位を含む。また、コハク酸イミドの構造単位は、加水分解により開環するが、アスパラギン酸の構造単位とは、このような開環したコハク酸イミドの構造単位をも含む。また、開環したコハク酸イミドの構造単位は、ヒドロキシカルボン酸の構造単位と反応し、枝分かれ状共重合体を形成することがあり、アスパラギン酸の構造単位とヒドロキシカルボン酸の構造単位とを有する共重合体とは、このような分岐構造も含む。
アスパラギン酸よりも炭素数が１個多い酸性アミノ酸であるグルタミン酸も、類似の挙動を示すものと考えられる。
【００１２】
本発明に使用するアスパラギン酸やグルタミン酸は、Ｌ−体、Ｄ−体、ならびにＤＬ−体のいづれであってもよい。高分子量の共重合体を得るためには、好ましくは不純物の含有量が１質量％以下の高純度のものが好ましい。
【００１３】
本発明のアスパラギン酸および／またはグルタミン酸の構造単位とヒドロキシカルボン酸の構造単位とを有する共重合体における、ヒドロキシカルボン酸の構造単位を形成する為のモノマーとしては、グリコール酸、乳酸によって代表されるα−ヒドロキシカルボン酸類のほか、２−ヒドロキシ酪酸、２−ヒドロキシ吉草酸、２−ヒドロキシカプロン酸等の各種のヒドロキシカルボン酸類を使用することができる。
また、グリコライド、ラクタイド、β−プロピオラクトン、γ−ブチロラクトン、δ−バレロラクトン、ε−カプロラクトン等の環状エステル類（ラクトン類）も使用することが可能である。
これらの各種ヒドロキシカルボン酸類やラクトン類は、少なくとも１種以上を任意に選択して使用することができる。
【００１４】
また、アスパラギン酸および／またはグルタミン酸の構造単位とヒドロキシカルボン酸の構造単位とを有する共重合体中には、当該共重合体の特性を損なわない範囲内で、アスパラギン酸および／またはグルタミン酸やヒドロキシカルボン酸類以外の構成要素が共重合によって導入されてもよい。
【００１５】
アスパラギン酸および／またはグルタミン酸の構造単位とヒドロキシカルボン酸の構造単位とを有する共重合体の製造方法は特に限定されない。
一般にはアスパラギン酸および／またはグルタミン酸とヒドロキシカルボン酸および／またはラクトンとを所望の比で混合し、加熱減圧下に脱水縮重合することにより得ることが出来る。
前記共重合体は、例えば、アスパラギン酸とグリコライド、ラクタイド、乳酸およびグリコール酸よりなる群から選択された１種以上の化合物との混合物を加熱することにより得られる。ここで得られる共重合体は繰り返し構造単位として少なくともコハク酸イミド単位および／またはアスパラギン酸の構造単位と乳酸の構造単位および／またはグリコール酸単位とを併せ持つ共重合体である。
前記共重合体のガラス転移温度（Ｔｇ）は、トナーの保存性や定着性の観点から、通常、３５〜７０℃、好ましくは４０〜７０℃である。
また、前記重合体の各構造単位の構成割合は、トナーの帯電量や加水分解性の観点から、アスパラギン酸および／またはグルタミン酸の構造単位が１〜３３モル％で、ヒドロキシカルボン酸の構造単位が６７〜９９モル％であることが好ましい。
また、前記共重合体の重量平均分子量は、トナーを製造する際の粉砕性等の点で、１０００〜１０００００であることが好ましい。
前記共重合体と、ポリエステル系樹脂との比率は、トナーの定着性、耐オフセット性、保存性、脱墨性、古紙再生工程における紙の収率、再生紙の白色度などの観点から、前者が３〜３０質量％、好ましくは３〜２０質量％、後者が７０〜９７質量＆％、好ましくは８０〜９７質量％である。
【００１６】
本発明において、ポリエステル系樹脂とは、少なくとも一種のジオールと、少なくとも一種のジカルボン酸とを重縮合して得られる樹脂を意味している。更に、分子量分布の調節を目的として、３官能以上の多価アルコールや多価カルボン酸、１官能のモノアルコールやモノカルボン酸を原料とする前記以外のポリエステル系樹脂を混合してポリエステル系樹脂として使用することも出来る。
【００１７】
ポリエステル系樹脂の重縮合反応温度は、通常、２００℃〜２７０℃程度、好ましくは２２５℃〜２５０℃程度である。
【００１８】
ジオールとして、エチレングリコール、１，２−プロピレングリコール、１，３−プロピレングリコール（１，３−プロパンジオール）、１，３−ブチレングリコール、１，４−ブチレングリコール（１，４−ブタンジオール）、２，３−ブタンジオール、ジエチレングリコール、トリエチレングリコール、ジプロピレングリコール、１，５−ペンタンジオール、１，６−ヘキサンジオール、ネオペンチルグリコール、２−エチル−１，３−ヘキサンジオール、水添ビスフェノールＡ、ビスフェノールＡ・エチレンオキサイド付加物、ビスフェノールＡ・プロピレンオキサイド付加物などとが挙げられる。
【００１９】
ジカルボン酸としては、マロン酸、コハク酸、グルタル酸、アジピン酸、アゼライン酸、セバシン酸などの脂肪族飽和ジカルボン酸類、マレイン酸、フマル酸、シトラコン酸、イタコン酸などの脂肪族不飽和ジカルボン酸類、フタル酸、テレフタル酸、イソフタル酸などの芳香族ジカルボン酸類、これらジカルボン酸の無水物や低級アルキルエステルなどが挙げられる。
【００２０】
本発明のポリエステル系樹脂には必要によりグリセリン、２−メチルプロパントリオール、トリメチロールプロパン、トリメチロールエタン、ソルビット、ソルビタンなどの３価以上の多価アルコール類、オクタン酸、デカン酸、ドデカン酸、ミリスチン酸、パルミチン酸、ステアリン酸などの脂肪族モノカルボン酸類、分岐や不飽和基を有する脂肪族モノカルボン酸類、オクタノール、デカノール、ドデカノール、ミリスチルアルコール、パルミチルアルコール、ステアリルアルコールなどの脂肪族モノアルコール類、安息香酸、ナフタレンカルボン酸などの芳香族モノカルボン酸類、トリメリット酸、ピロメリット酸などの３価以上の多価カルボン酸類、およびこれらの酸無水物などを使用することができる。　また、後述のポリイソシアネートで鎖伸長する際に充分高分子化させるために、ポリエステル系樹脂には少なくとも１種以上の３価以上のポリオールを含有する樹脂を含むことが好ましい。３価以上のポリオールは、後述するポリイソシアネートで鎖伸長する際の反応挙動、トナーの耐オフセット性や耐久性等の観点から、ポリエステル系樹脂の全アルコール成分に対して、通常、０．５〜３０モル％、好ましくは２〜２５モル％の範囲で使用される。
【００２１】
前記ポリエステル系樹脂の水酸基価は、トナーの耐オフセット性や耐久性等の観点から、１０〜９０　ＫＯＨ　ｍｇ／ｇであることが好ましい。
【００２２】
また、前記ポリエステル系樹脂の重量平均分子量は、重合時の操作性、トナーの耐オフセット性や耐久性の観点から、通常、１０００〜５００００、好ましくは２０００〜３００００である。
【００２３】
また、前記ポリエステル系樹脂のガラス転移温度（Ｔｇ）は、後述のポリイソシアネートで鎖伸長後のウレタン変性樹脂のＴｇの調整やトナーの定着性等の観点から、４０℃以上、７０℃未満が好ましい。
【００２４】
アスパラギン酸および／またはグルタミン酸の構造単位とヒドロキシカルボン酸単位とを有する共重合体とポリエステル系樹脂との混合物をポリイソシアネートで鎖伸長する際には、トナーの耐オフセット性や未反応のポリイソシアネートの残存回避の観点から、ポリエステル系樹脂中の水酸基の合計量１モル当量当り、イソシアネート基として、通常、０．２〜３．５モル当量、好ましくは０．５〜２．５モル当量である。
【００２５】
ここで言うポリイソシアネートとは、ヘキサメチレンジイソシアネート、イソホロンジイソシアネート、トリレンジイソシアネート、ジフェニルメタンジイソシアネート、キシリレンジイソシアネート、テトラメチレンジイソシアネートなどのジイソシアネート化合物が挙げられるが、この他に３価以上のポリイソシアネートも用いることができる。
【００２６】
アスパラギン酸および／またはグルタミン酸の構造単位とヒドロキシカルボン酸の構造単位とを有する共重合体とポリエステル系樹脂との混合物を、ポリイソシアネートで鎖伸長した樹脂のＭｗ（重量平均分子量）／Ｍｎ（数平均分子量）は、６以上であることが耐ホットオフセット性の面から好ましい。
【００２７】
また、　アスパラギン酸および／またはグルタミン酸の構造単位とヒドロキシカルボン酸単位とを有する共重合体とポリエステル系樹脂との混合物をポリイソシアネートで鎖伸長する反応は、従来公知の方法、例えば反応容器中に共重合体、ポリエステル系樹脂ならびにポリイソシアネートを仕込み、溶融状態になるまで加熱して反応させる方法などを採用できるが、２軸押出機に共重合体とポリエステル系樹脂を装入しつつ、ポリイソシアネートを注入して、１００〜２００℃で溶融混練する方法が好適に用いられる。
なお、本発明において、水酸基価（ＫＯＨ　ｍｇ／ｇ）は、樹脂１ｇ中の水酸基をエステル化するのに必要な酸無水物を中和する為に必要な水酸化カリウムのｍｇ数を言う。
本発明のトナーは、上記のトナー用バインダー樹脂組成物、帯電調整剤（ＣＣＡ）、着色剤、表面処理剤を含むものである。
【００２８】
本発明のトナ−用バインダー樹脂の量は、トナー中に４０〜９５質量％であることが好ましい。
【００２９】
以下、トナー用バインダー樹脂組成物以外の原料について詳述する。
まず、着色剤について記すと、従来知られている染料及び顔料を使用することができ、具体的には例えばカーボンブラック、マグネタイト、フタロシアニンブルー、ピーコックブルー、パーマネントレッド、レーキレッド、ローダミンレーキ、ハンザイエロー、パーマネントイエロー、ベンジジンイエロー、ニグロシン染料（Ｃ．Ｉ．Ｎｏ．　５０４１５），アニリンブルー（Ｃ．Ｉ．Ｎｏ．　５０４０５），カルコオイルブルー（Ｃ．Ｉ．Ｎｏ．ａｚｏｅｃ　Ｂｌｕｅ　３），クロームイエロー（Ｃ．Ｉ．Ｎｏ．　１４０９０），ウルトラマリンブルー（Ｃ．Ｉ．Ｎｏ．　７７１０３），デユポンオイルレツド（Ｃ．Ｉ．Ｎｏ．　２６１０５），オリエントオイルレツド＃３３０（Ｃ．Ｉ．Ｎｏ．　６０５０５），キノリンイエロー（Ｃ．Ｉ．Ｎｏ．　４７００５），メチレンブルークロライド（Ｃ．Ｉ．Ｎｏ．　５２０１５），フタロシアニンブルー（Ｃ．Ｉ．Ｎｏ．　７４１６０），マラカイトグリーンオクサレート（Ｃ．Ｉ．Ｎｏ．　４２０００），ランブブラツク（Ｃ．Ｉ．Ｎｏ．　７７２６６），ローズベンガル（Ｃ．Ｉ．Ｎｏ．　４５４３５），オイルブラツク，アゾオイルブラツク等を使用することができる。その添加量としては、トナー用バインダー樹脂組成物１００質量部に対して３〜３５質量部、好ましくは３〜２０質量部、さらにはトナー像の好適なＯＨＰフィルムの透過性を考慮すると１２質量部以下の範囲で使用されるのが好ましく、通常３〜９質量部であるのが最も好適である。
また、帯電調整剤としては、ニグロシン、４級アンモニウム塩や含金属アゾ染料をはじめとする公知の帯電調整剤を適宜選択して使用することができ、その使用量はトナー用バインダー樹脂組成物１００質量部に対して、通常用いられる０．１〜１０質量部である。
【００３０】
次に表面処理剤については、トナーに対して該表面処理剤を添加することによって、トナーとキャリア、あるいはトナー相互の間に該表面処理剤が存在することになり、現像剤の粉体流動性が向上され、かつさらに現像剤の寿命をも向上させることが出来る。具体的な例示としては、コロイダルシリカ、アルミナ、酸化チタン、ポリテトラフロロエチレン、ポリビニリデンクロライド、ポリメチルメタクリレート、ポリスチレン超微粒子、シリコーンといった微粉末を挙げることが出来、商品名としては、ＡＥＲＯＳＩＬ　１３０、２００、２００Ｖ、２００ＣＦ、２００ＦＡＤ、３００、３００ＣＦ、３８０、Ｒ９７２、Ｒ９７２Ｖ、Ｒ９７２ＣＦ、Ｒ９７４、Ｒ９７６、ＲＸ２００、Ｒ２００、Ｒ２０２、Ｒ８０５、Ｒ８１２、Ｒ８１２Ｓ、ＴＴ６００、ＭＯＸ８０、ＭＯＸ１７０、ＣＯＫ８４、酸化チタンＴ８０５、酸化チタンＰ２５（以上、日本アエロジル社、およびテグザ社製）、ＣＡＢ−Ｏ−ＳＩＬ　Ｌ９０、ＬＭ１３０、ＬＭ１５０、Ｍ５、ＰＴＧ、ＭＳ５５、Ｈ５、ＨＳ５、ＬＭ１５０Ｄ、Ｍ７Ｄ、ＭＳ７５Ｄ、ＴＳ７２０、ＴＳ６１０、ＴＳ５３０（以上、ＣＡＢＯＴ社製）などであり、特に該表面処理剤の表面積としては、ＢＥＴ法による窒素吸着によった比表面積が３０ｍ２／ｇ以上、特に５０〜４００ｍ２／ｇの範囲のものが良い。かかる該表面処理剤の添加量は、トナー用バインダー樹脂組成物１００質量部に対して０．１〜２０質量部で使用することが好適である。
【００３１】
本発明のトナーは、離型剤としてポリエチレン系および／またはポリプロピレン系オフセット防止剤、例えば低分子ポリエチレン、低分子ポリプロピレン、マイクロクリスタリンワックス、カルナバワックス、サゾールワックス、パラフィンワックスなどを含んでも良く、その量はトナー用バインダー樹脂組成物１００質量部に対して０〜１０質量部である。
【００３２】
また、本発明のトナーは、その特性を損なわない範囲で他のトナー用バインダー樹脂を含有せしめることができる。含有させる事のできる他のトナー用バインダー樹脂としてはバインダー樹脂として公知のものであればいずれでもよく、例えばポリスチレン樹脂、スチレンアクリル系樹脂、エポキシ樹脂、ポリオール樹脂などが挙げられる。
【００３３】
これらの材料を含む本発明のトナーの製造方法としては、本発明のトナー用バインダー樹脂組成物、着色剤、必要であればその他の添加剤を粉体混合機により充分に混合してから加熱ロール、ニーダー、エクストルーダーといった混練機を用いて温度１００〜２００℃で溶融、混練して各構成成分を充分に混合する。これを冷却後、粉砕、分級を行なって、通常８〜２０μｍの範囲の粒子を集め、粉体混合法により表面処理剤をまぶして電子写真用トナーを得る。
【００３４】
本発明により得られるトナーは種々の現像プロセス、例えばカスケード現像法、磁気ブラシ法、パウダー・クラウド法、タツチダウン現像法、キヤリアとして粉砕法によつて製造された磁性トナーを用いる所謂マイクロトーニング法、磁性トナー同士の摩擦帯電によつて必要なトナー電荷を得る所謂バイポーラー・マグネチックトナー法などに用いることができるが、これに限定されるものではない。
【００３５】
また，本発明により得られるトナーは種々の定着方法，例えば所謂オイルレスおよびオイル塗布ヒートロール法、フラツシユ法、オーブン法、圧力定着法などに用いることができる。
【００３６】
更に、本発明のトナーは，種々のクリーニング方法、例えば、所謂フアーブラシ法、ブレード法などに用いることができる。
【００３７】
【実施例】
次に実施例、比較例により本発明を具体的に説明する。実施例、比較例の記載において「部」は特にことわらない限り質量部を意味する。また、各表中のデータの測定法及び判定法は次の通りであった。
【００３８】
分子量は、ゲルパーミエーションクロマトグラフィー（ＧＰＣ）を用いて求めた数平均分子量（Ｍｎ）である。測定は、市販の単分散標準ポリスチレンを標準とし、以下の条件で行った。
【００３９】
検出器　；　　ＳＨＯＤＥＸ　ＲＩ−７１Ｓ
溶剤　；　　テトラヒドロフラン
カラム　；　　ＫＦ−Ｇ　＋　ＫＦ−８０７Ｌ　ｘ　３　＋　ＫＦ８００Ｄ
流速　；　　　　１．０ｍｌ／分
試料　；　　０．２５％ＴＨＦ溶液
なお、測定の信憑性は上記の測定条件で行ったＮＢＳ７０６ポリスチレン試料（Ｍｗ＝２８８，０００，　Ｍｎ＝１３７，０００，　Ｍｗ／Ｍｎ＝２．１１）のＭｗ／Ｍｎが、２．１１±０．１０となることにより確認し得る。
【００４０】
体積平均粒径はコールターカウンターによって求めた体積平均粒径であり、トナーの粉砕性の判定は一定条件下ジェット粉砕した試料の体積平均粒径を測定し以下の基準に従って行った。
○　；　　　１１μｍ　≧　体積平均粒径　≧　７μｍ
△　；　　　　７μｍ　＞　体積平均粒径　≧　５μｍ
１３μｍ　≧　体積平均粒径　＞　１１μｍ
×　；　　　　５μｍ　＞　体積平均粒径
体積平均粒径　＞　１３μｍ
ワックス分散性は試験トナー片の透過型電子顕微鏡による観察を行いワックスの分散粒径から判断した。
○　；　　　２μｍ　≧　　　　　　ワックス分散粒径
△　；　　　５μｍ　≧　　　　　　ワックス分散粒径　　　　　　＞　２μｍ
×　；　　　　　　　　　　　　　　　　　　ワックス分散粒径　　　　　　＞　５μｍ
定着性は市販の電子写真複写機を改造した複写機にて未定着画像を作成した後、この未定着画像を市販の複写機の定着部を改造した熱ローラー定着装置を用いて定着させた。熱ロールの定着速度は２１０　ｍｍ／ｓｅｃとし、熱ローラーの温度を５℃ずつ変化させてトナーの定着を行った。得られた定着画像を砂消しゴム（トンボ鉛筆社製）により、０．５　Ｋｇの荷重をかけ、１０回摩擦させ、この摩擦試験前後の画像濃度をマクベス式反射濃度計により測定した。各温度での画像濃度の変化率が７０％以上となった最低の定着温度をもって最低定着温度とした。なお、ここに用いた熱ローラ定着装置はシリコーンオイル供給機構を有しないものである。また、環境条件は、常温常圧（温度２２℃，相対湿度５５％）とした。
○　；　　　　　　　　　　　　　最低定着温度　≦　１７０℃
△　；　　　１９０℃　≧　最低定着温度　＞　１７０℃
×　；　　　　　　　　　　　　　　最低定着温度　＞　１９０℃
耐オフセット性の評価は、上記最低定着温度の測定に準ずるが、上記複写機にて未定着画像を作成した後、トナー像を転写して上述の熱ローラー定着装置により定着処理を行い、次いで白紙の転写紙を同様の条件下で当該熱ローラ定着装置に送って転写紙上にトナー汚れが生ずるか否かを目視観察する操作を、前記熱ローラー定着装置の熱ローラーの設定温度を順次上昇させた状態で繰り返し、トナーによる汚れの生じた最低の設定温度をもってオフセット発生温度とした。また、環境条件は、常温常圧（温度２２℃，相対湿度５５％）とした。
○　；　　　　　　　　　　　オフセット発生温度　≧　２４０℃
△　；　　　　　　　２４０℃　＞　オフセット発生温度　≧　２２０℃
×　；　　　　　　　２２０℃　＞　オフセット発生温度
保存性は温度４０℃、相対湿度６０％の環境条件下に２４時間放置後、１５０メッシュのふるいに５ｇのせ、パウダーテスター（細川粉体工学研究所）の加減抵抗機の目盛りを３にして、１分間振動を加える。振動後の１５０メッシュのふるいの上に残った質量を測定し、残存質量比を求めた。
○　；　　１５％より小さい
△　；　　１５％以上３５％以下
×　；　　３５％より大きい
脱墨性（再生紙中のトナー残留量）は熱分解ガスクロマトグラフィ（ＧＣ−１４Ｂ島津株式会社　ＧＰ−１０１８　Ｙａｎａｃｏ社）を用いた。測定条件は熱分解温度４５０℃、注入部温度２５０℃、ＦＩＤ検出温度２８０℃、カラム温度は初期温度１５０℃として、５℃／ｍｉｎで３００℃まで昇温した。判定にはアスパラギン酸由来の構造単位とヒドロキシカルボン酸単位を併せ持つ共重合体を含まないトナーで印字した古紙を再生した時の残留量に対する比率を用いた。
○　；　　４０％より小さい
△　；　　４０％以上９０％以下
×　；　　９０％より大きい
白色度は印字面積５０％の古紙を再生した時のシートの画像濃度をマクベス式反射濃度計により測定し、判定にはアスパラギン酸由来の構造単位とヒドロキシカルボン酸単位を併せ持つ共重合体を含まないトナーで印字した古紙を再生した時の画像濃度に対する比率を用いた。
○　；　　４０％より小さい
△　；　　４０％以上９０％以下
×　；　　９０％より大きい
また、本発明ではポリエステル系樹脂として以下の樹脂を用いた。
【００４１】
樹脂Ａ−１；５リットルの四つ口フラスコに還流冷却器、水分離装置、窒素ガス導入管、温度計及び攪拌装置を取り付け、ポリオールＫＢ３００（三井化学株式会社製）３０．０ｍｏｌ、エチレングリコール（ＥＧ）７０．０ｍｏｌ、テレフタル酸（ＴＰＡ）９６．０ｍｏｌ、安息香酸（Ｂｅｎｚ　Ａ）１８．０ｍｏｌを仕込みフラスコ内に窒素を導入しながら１８０〜２４０℃で脱水縮重合し樹脂Ａ−１を得た。反応生成物の水酸基価は３．０ＫＯＨ　ｍｇ／ｇ以下であり、重量平均分子量は５９００であった。
【００４２】
樹脂Ａ−２；ポリオールＫＢ３００（三井化学株式会社製）を２３．０ｍｏｌ、トリエチレングリコール（ＴＥＧ）を２０．０ｍｏｌ、トリメチロールプロパン（ＴＭＰ）４．０ｍｏｌ、エチレングリコール（ＥＧ）を５３ｍｏｌ、テレフタル酸（ＴＰＡ）を８５ｍｏｌとした以外は樹脂Ａ−１と同様の方法で樹脂Ａ−２を得た。反応生成物の水酸基価は７３．０ＫＯＨ　ｍｇ／ｇであり、重量平均分子量は１０３００であった。
【００４３】
樹脂Ａ−３；ポリオールＫＢ３００（三井化学株式会社製）２５．０ｍｏｌ、トリメチロールプロパン（ＴＭＰ）１０．０ｍｏｌ、エチレングリコール（ＥＧ）５９．０ｍｏｌ、テレフタル酸（ＴＰＡ）８３．５ｍｏｌ、安息香酸１８．３ｍｏｌとした以外は樹脂Ａ−１と同様の方法で樹脂Ａ−３を得た。反応生成物の水酸基価は２０．７ＫＯＨ　ｍｇ／ｇであり、重量平均分子量は１５５００あった。
【００４４】
また、本発明ではアスパラギン酸由来の構造単位とヒドロキシカルボン酸単位を併せ持つ共重合体として以下の樹脂を用いた。
【００４５】
樹脂Ｂ−１；攪拌装置、脱気口をつけたガラス製反応器にＬ−アスパラギン酸６．７質量部、Ｌ−ラクチド３６．０質量部を装入した。この場合のアスパラギン酸と乳酸のモル比は１：１０となる。反応器を１８０℃のオイルバスに浸清し攪拌した。加熱開始から２．５時間後、反応系を減圧した。１ｍｍＨｇに達した後、更に１時間更に加熱した。その後、反応器をオイルバスから取り出し、反応溶液を取り出して冷却固化させ樹脂Ｂ−１を得た。反応生成物の重量平均分子量（Ｍｗ）は３１００であり、Ｔｇは４０℃であった。
【００４６】
樹脂Ｂ−２；攪拌装置、脱気口をつけたガラス製反応器にＬ−アスパラギン酸６．７質量部、Ｌ−ラクチド３６．０質量部を装入した。この場合のアスパラギン酸と乳酸のモル比は１：１０となる。反応器を１８０℃のオイルバスに浸漬し、攪拌した。加熱開始から２．５時間後、反応系を減圧した。１ｍｍＨｇに達した後、更に１２時間更に加熱した。その後、反応器をオイルバスから取り出し、反応溶液を取り出して冷却固化させ樹脂Ｂ−２を得た。反応生成物の重量平均分子量は２３０００であり、Ｔｇは５１℃であった。
【００４７】
樹脂Ｂ−３；攪拌装置、脱気口をつけたガラス製反応器にＬ−アスパラギン酸１３．３質量部、Ｌ−ラクチド１４４．１質量部を装入した。この場合のアスパラギン酸と乳酸のモル比は１：２０となる。反応器を１８０℃のオイルバスに浸漬し、攪拌した。加熱開始から２．５時間後、反応系を減圧した。１ｍｍＨｇに達した後、更に１２時間更に加熱した。その後、反応器をオイルバスから取り出し、反応溶液を取り出して冷却固化させ樹脂Ｂ−３を得た。反応生成物の重量平均分子量は２１０００であり、Ｔｇは５０℃であった。
【００４８】
樹脂Ｂ−４；攪拌装置、脱気口をつけたガラス製反応器にＬ−アスパラギン酸１３．３質量部、Ｌ−ラクチド２８．８質量部を装入した。この場合のアスパラギン酸と乳酸のモル比は１：４となる。反応器を１８０℃のオイルバスに浸漬し、攪拌した。加熱開始から１．５時間後、反応系を減圧した。１ｍｍＨｇに達した後、更に２時間更に加熱した。その後、反応器をオイルバスから取り出し、反応溶液を取り出して冷却固化させ樹脂Ｂ−４を得た。反応生成物の重量平均分子量は６５００であり、Ｔｇは４２℃であった。
【００４９】
樹脂Ｂ−５；攪拌装置、脱気口をつけたガラス製反応器にＬ−アスパラギン酸１０６．５質量部、Ｌ−ラクチド２８８．２質量部を装入した。この場合のアスパラギン酸と乳酸のモル比は１：５となる。反応器を１８０℃のオイルバスに浸漬し、攪拌した。加熱開始から２．５時間後、反応系を減圧した。１ｍｍＨｇに達した後、更に１１時間更に加熱した。その後、反応器をオイルバスから取り出し、反応溶液を取り出して冷却固化させ樹脂Ｂ−５を得た。反応生成物の重量平均分子量は２６０００であり、Ｔｇは５２℃であった。
【００５０】
樹脂１；上記のように得られた樹脂Ａ−１；６０質量部、樹脂Ａ−２；４０質量部の混合物を１０ｋｇ／ｈｒの流量で二軸混練機に供給し、１７５℃で混練し、更に混練搬送中の樹脂混合物にトリレンジイソシアネート（ＴＤＩ）２．２質量部を供給して更に混練して樹脂１を得た。
【００５１】
樹脂２；樹脂Ａ−１を５８．２質量部、樹脂Ａ−２を３８．８質量部、樹脂Ｂ−１を３質量部、ＴＤＩを２．７質量部とした以外は樹脂１と同様の方法で樹脂２を得た。
【００５２】
樹脂３；樹脂Ａ−１を５４．０質量部、樹脂Ａ−２を３６．０質量部、樹脂Ｂ−１を１０質量部、ＴＤＩを２．９質量部とした以外は樹脂１と同様の方法で樹脂３を得た。
【００５３】
樹脂４；樹脂Ａ−１を４８．０質量部、樹脂Ａ−２を３２．０質量部、樹脂Ｂ−１を２０質量部、ＴＤＩを３．０質量部とした以外は樹脂１と同様の方法で樹脂４を得た。
【００５４】
樹脂５；樹脂Ａ−１を４２．０質量部、樹脂Ａ−２を２８．０質量部、樹脂Ｂ−１を３０質量部、ＴＤＩを３．１質量部とした以外は樹脂１と同様の方法で樹脂５を得た。
【００５５】
樹脂６；樹脂Ａ−１を３９．０質量部、樹脂Ａ−２を２６．０質量部、樹脂Ｂ−１を３５質量部、ＴＤＩを３．１質量部とした以外は樹脂１と同様の方法で樹脂６を得た。
【００５６】
樹脂７；樹脂Ａ−１を５８．２質量部、樹脂Ａ−２を３８．８質量部、樹脂Ｂ−２を３質量部、ＴＤＩを２．４質量部とした以外は樹脂１と同様の方法で樹脂７を得た。
【００５７】
樹脂８；樹脂Ａ−１を５４．０質量部、樹脂Ａ−２を３６．０質量部、樹脂Ｂ−２を１０質量部、ＴＤＩを２．６質量部とした以外は樹脂１と同様の方法で樹脂８を得た。
【００５８】
樹脂９；樹脂Ａ−１を４２．０質量部、樹脂Ａ−２を２８．０質量部、樹脂Ｂ−２を３０質量部、ＴＤＩを２．８質量部とした以外は樹脂１と同様の方法で樹脂９を得た。
【００５９】
樹脂１０；樹脂Ａ−１を３９．０質量部、樹脂Ａ−２を２６．０質量部、樹脂Ｂ−２を３５質量部、ＴＤＩを２．８質量部とした以外は樹脂１と同様の方法で樹脂１０を得た。
【００６０】
樹脂１１；樹脂Ａ−１を５４．０質量部、樹脂Ａ−２を３６．０質量部、樹脂Ｂ−３を１０質量部、ＴＤＩを２．６質量部とした以外は樹脂１と同様の方法で樹脂１１を得た。
【００６１】
樹脂１２；樹脂Ａ−１を５４．０質量部、樹脂Ａ−２を３６．０質量部、樹脂Ｂ−４を１０質量部、ＴＤＩを２．６質量部とした以外は樹脂１と同様の方法で樹脂１２を得た。
【００６２】
樹脂１３；樹脂Ａ−１を５４．０質量部、樹脂Ａ−２を３６．０質量部、樹脂Ｂ−５を１０質量部、ＴＤＩを２．６質量部とした以外は樹脂１と同様の方法で樹脂１３を得た。
【００６３】
樹脂１４；樹脂Ａ−１を５４．０質量部、樹脂Ａ−２を３６．０質量部、分子量７０００のポリα‐ヒドロキシカルボン酸（商品名：レイシア、三井化学株式会社製）１０質量部、ＴＤＩを２．６質量部とした以外は樹脂１と同様の方法で樹脂１４を得た。
【００６４】
樹脂１５；樹脂Ａ−３を１００質量部、ＴＤＩを２．２質量部とした以外は樹脂１と同様の方法で樹脂１５を得た。
【００６５】
樹脂１６；樹脂Ａ−３を９０質量部、樹脂Ｂ−１を１０質量部、ＴＤＩを２．６質量部とした以外は樹脂１と同様の方法で樹脂１６を得た。
【００６６】
比較例１
樹脂１を１００部に対してカーボンブラックＭＡ−１００（三菱化成株式会社製）６部及びポリプロピレンワックス　ビスコール６６０Ｐ（三洋化成工業株式会社製）３部をヘンシェルミキサーにて分散混合した後、二軸混練機　ＰＣＭ３０（池貝鉄工株式会社製）にて１８０℃で溶融混練して塊状のトナー組成物を得た。この組成物をハンマーミルにて粗粉砕した後、ジェット粉砕機（日本ニューマチック社製　ＩＤＳ２型）にて微粉砕し、次いで気流分級して平均粒径１０μｍ（５μｍ以下３質量％、２０μｍ以上２質量％）のトナー粒子を得た。トナーの粉砕性はジェット粉砕機への粗粉の供給速度を一定にした条件での粉砕後の体積平均粒径を測定して判断した。また、粉砕前のトナー試験片を透過型電子顕微鏡で観察することによりワックス分散性を評価した。このトナーを市販の複写機を用いて定着性とオフセット性を判定して熱ローラの汚染性の程度を調べた。更に、このトナーと疎水性シリカ（エアロジルＲ９７２　日本エアロジル社製）０．１％とを混合したものを温度４０℃、相対湿度６０％の環境に２４時間保存した後、粒子の凝集状態から保存性を調べた。次いで市販の坪量６８ｇ／ｍ２の複写用紙を電子写真方式のコピー機を用いて印刷面積５０％に印字して得た古紙試料を水酸化ナトリウムと脱墨剤を添加して離解機で離解した後、水酸化ナトリウム、ケイ酸ナトリウム、過酸化水素、脱墨剤を添加して漂白しフローテーター（ＦＷ型浮遊選別試験機共伸産業株式会社製）を用いてフローテーション処理を行った試料を坪量８０ｇ／ｍ２の手抄きシートを調製し、熱分解ガスクロマトグラフィー（ＧＣ−１４Ｂ島津株式会社　ＧＰ−１０１８　Ｙａｎａｃｏ社）を用いてトナーの残留量を測定し、トナーの脱墨性を評価した。また、画像濃度から再生された手抄きシートの白色度の評価を行った。それらの結果を表１に示す。
実施例１
樹脂２を用いて比較例１と同様の方法で試験を実施した。
【００６７】
実施例２
樹脂３を用いて比較例１と同様の方法で試験を実施した。
【００６８】
実施例３
樹脂４を用いて比較例１と同様の方法で試験を実施した。
【００６９】
実施例４
樹脂５を用いて比較例１と同様の方法で試験を実施した。
【００７０】
比較例２
樹脂６を用いて比較例１と同様の方法で試験を実施した。
【００７１】
結果を表１示す。
【００７２】
【表１】
2004012834.tif 000002
【００７３】
アスパラギン酸由来の構造単位とヒドロキシカルボン酸単位を併せ持つ共重合体を３〜３０％含むウレタン変性トナーは古紙再生においてアスパラギン酸由来の構造単位とヒドロキシカルボン酸単位を併せ持つ共重合体のアルカリ加水分解性に起因すると思われる良好な脱墨性、白色度が確認された。
【００７４】
アスパラギン酸由来の構造単位とヒドロキシカルボン酸単位を併せ持つ共重合体を３〜３０％含むウレタン変性トナーのワックス分散性、耐オフセット性、定着性、保存性は良好であり、本発明の電子写真用トナーは優れた性能を有している。
【００７５】
実施例５
樹脂７を用いて比較例１と同様の方法で試験を実施した。
【００７６】
実施例６
樹脂８を用いて比較例１と同様の方法で試験を実施した。
【００７７】
実施例７
樹脂９を用いて比較例１と同様の方法で試験を実施した。
【００７８】
比較例３
樹脂１０を用いて比較例１と同様の方法で試験を実施した。
結果を表２に示す。
【００７９】
【表２】
2004012834.tif 000003
【００８０】
アスパラギン酸由来の構造単位とヒドロキシカルボン酸単位を併せ持つ共重合体の分子量に関わらず、ポリα−ヒドロキシカルボン酸を３〜３０％含むウレタン変性トナーは古紙再生においてアスパラギン酸由来の構造単位とヒドロキシカルボン酸単位を併せ持つ共重合体のアルカリ加水分解性に起因すると思われる良好な脱墨性、白色度が確認された。
【００８１】
アスパラギン酸由来の構造単位とヒドロキシカルボン酸単位を併せ持つ共重合体を３〜３０％含むウレタン変性トナーのワックス分散性、耐オフセット性、定着性、保存性は良好であり、本発明の電子写真用トナーは優れた性能を有している。
【００８２】
実施例８
樹脂１１を用いて比較例１と同様の方法で試験を実施した。
【００８３】
実施例９
樹脂１２を用いて比較例１と同様の方法で試験を実施した。
【００８４】
実施例１０
樹脂１３を用いて比較例１と同様の方法で試験を実施した。
【００８５】
比較例４
樹脂１４を用いて比較例１と同様の方法で試験を実施した。
【００８６】
比較例５
樹脂１５を用いて比較例１と同様の方法で試験を実施した。
【００８７】
実施例１１
樹脂１６を用いて比較例１と同様の方法で試験を実施した。
結果を表３に示す。
【００８８】
【表３】
2004012834.tif 000004
【００８９】
アスパラギン酸由来の構造単位とヒドロキシカルボン酸単位を併せ持つ共重合体のアスパラギン酸由来の構造単位量に関わらずアスパラギン酸由来の構造単位とヒドロキシカルボン酸単位を併せ持つ共重合体を含むウレタン変性トナーは古紙再生においてアスパラギン酸由来の構造単位とヒドロキシカルボン酸単位を併せ持つ共重合体のアルカリ加水分解性に起因すると思われる良好な脱墨性、白色度が確認された。また、ポリエステル系樹脂の種類に関わらず、アスパラギン酸由来の構造単位とヒドロキシカルボン酸単位を併せ持つ共重合体を含むウレタン変性トナーは古紙再生においてアスパラギン酸由来の構造単位とヒドロキシカルボン酸単位を併せ持つ共重合体のアルカリ加水分解性に起因すると思われる良好な脱墨性、白色度が確認された。
【００９０】
【発明の効果】本発明のトナー用バインダー樹脂組成物ならびに当該樹脂組成物を含有してなるトナーによれば、粉砕性、定着性、耐ホットオフセット性、保存性等のトナーとしての優れた基本性性能と古紙再生において優れた脱墨性、白色度を示す。